FR 2424383 A1 19791123 FR 7812521 A 19780427 On fabrique des matériaux d'étanchéité à caractéristique élastique, notamment pour toitures, en utilisant une armature enduite d'un liant composé de bitume et de polymère. Sachant que l'adjonction de polymère dans un bitume améliore les caracteristiques élastiques du matériau, et ceci proportionnellement à la quantité de polymère ajoutée, il suffit de quelques parties de polymère pour cent parties de bitume, pour obtenir les caractéristiques élastiques recherchées. Malheureureusement, au cours du vieillissement naturel sur le toit, le matériau d'étanchéité subit une attaque par les agents atmosphériques qui détruisent alors en surface le polymère contenu dans le liant, provoquant un craquelage de cette surface. Les fissures ainsi formées facilitent une action en profondeur des agents atmosphériques, ce qui conduit à la destruction du liant dans sa totalité Le seul moyen que l'on ait trouve jusqu'ici pour remédier à cet inconvénient est d'introduire un excès de polymère dans le but de prolonger la vie du matériau d'étanchéité. La quantité de polymère à mettre en oeuvre devient alors de deux à trois fois celle qui est strictement nécessaire à l'obtention des caractéristiques élastiques. Le prix du polymère, extrêmement élevé par rapport à celui du bitume, se répercute sur le prix du liant, et de ce fait, sur le prix du matériau final, lequel voit donc son prix doubler, voire même tripler. La presente invention apporte une solution à ce problème tout en offrant l'avantage complémentaire qu'elle peut conduire à une amélioration encore plus grande de l'étanchéité du matériau par une combinaison judicieuse de ses éléments de structure. A cet effet le matériau d'étanchéité à caractéristique élastique selon la présente invention, destiné à être utilisé en surface et consistant en une armature recouverte d'un liant à base de bitume et de polymère, est essentiellement caractérisé en ce que le liant est réalisé en deux parties, le liant de surface suffisamment riche en polymère pour résister aux agents atmosphériques et le liant principal de corps dont la teneur en polymère est suffisante pour obtenir les caractéristiques élastiques recherchées. Il en résulte que la couche de surface, à dégradation lente car riche en polymère, ne se fendillera pas, empêchant ainsi les agents atmosphériques auxquels elle est soumise d'agir en profondeur, c'est-à-dire d'atteindre la couche principale de liant qui ne renferme que la quantité de polymère nécessaire et suffisante pour procurer au matériau d'étanchéité sa réaction élastique recherchée. Les teneurs en polymère de la couche constituant la surface du matériau d'étanchéité et dela couche interne de corps seront choisies notamment dans les gammes respectivement de 10 à 20 z en poids et de 0,5 à 10 % en poids, par rapport au bitume. On pourra en particulier mettre en oeuvre le polymère à raison de 15 % en poids par rapport au bitume, dans la couche externe, et de 5 8 en poids par rapport au bitume dans la couche interne. A titre d'exemple de polymères utilisés on citera le styrènebutadiène-styrène et l'éthylène-propylène-diène-monomère (EPDM). Le polymère incorporé dans la couche de surface pourra être différent de celui de la couche de corps. Conformément à un mode préféré de réalisation du matériau d'étanchéité selon la présente invention, 11 action de protection aussi efficace est obtenue à moindre cout que pour les matériaux d'étanchéité connus à teneur maximale en polymère, est encore renforcée si l'on donne au matériau une géométrie particulière. En effet, si l'on dispose l'armature au plan de jonction, entre les deux couches, on améliore encore la résistance au fendillement de la couche de surface car celle-ci est renforcée par l'armature toute proche et, d'autre part, dans le cas où un fendillement apparaitrait, l'armature empêche ces fissures de se propager vers l'intérieur du matériau d'étanchéité, diminuant ainsi l'action des agents atmosphériques. Dans tous les cas, l'armature sera réalisée par exemple en fibres de verre, de polyester, de polyamide, de polyoléfine, de matière polyvinylique ou en une des combinaisons de ces fibres. Le matériau d'étanchéité selon l'invention est fabriqué par un procédé connu en soi - par exemple au moyen de cylindres d'enduction - consistant à déposer sur l'armature la couche de corps, puis la couche de surface, ou de préférence, la couche de corps d'un côté de l'armature, puis la couche de surface de l'autre. Le matériau d'étanchéité reçoit les finitions externes de surface et de sous-face, qui sont connues en soi, comme le granulé d'ardoise ou de roches colorées, le sable, le talc mica, les feuil les métalliques et les films de toute nature procurant une carac téristique spéciale au matériau. Les exemples suivants illustrent la présente invention sans toutefois en limiter la portée EXEMPLE 1 Un matériau d'étanchéité de 6 kg/m, composé des couches successives suivantes : . une couche de granulé coloré, de finition de surface .......... 1 1 kg/m2 env. . une couche de liant bitume/polymère styrène-butadiêne-styrène à 15 % de 2 polymère par rapport au bitume .......... 1 kg/m . une armature en fibre de verre .......... 0,100 kg/m2 . une couche de liant bitume/polymère styrène-butadiène-styrène à 5 % de 2 polymère par rapport au bitume .......... 3,800 kg/m . une couche de sable, de finition de 2 sous-face .......... 0,100 kg/m EXEMPLE II kg/m2 Un matériau d'etanchéité de 6 kg/m2, , composé des couches succes- sives suivantes . une couche de sable, de finition de 2 surface .......... 0,100 kg/m . une couche de bitume/polymère EPDM à 2 15 % de polymère par rapport au bitume 1,500 kg/m . une armature en fibre de polyester .......... 0,100 kg/m2 . une armature en fibre de verre .......... 0,050 kg/m2 . une couche de liant bitume/polymère styrène-butadiène-styrène à 5 % de 2 polymère par rapport au bitume 3,150 kg/m . une couche de sable, de finition de 2 sous-face .......... 0,100 kg/m REVENDICATIONS 1.- Matériau d'étanchéité à caractéristique élastique, destiné à être utilisé en surface et consistant en une armature recouverte d'un liant à base de bitume et de polymère, carac térisé en ce que le liant est réalisé en deux parties, le liant de surface suffisamment riche en polymère pour résister aux agents atmosphériques et le liant principal de corps dont la teneur en polymère est suffisante pour obtenir les caractéris- tiques élastiques recherchées. 2.- Matériau d'étanchéité selon la revendication 1, caractérisé en ce que les teneurs en polymère de la couche constituant la surface dudit matériau et de la couche interne de corps sont choisies dans les gammes respectivement de 10 à 20 % en poids et de 0,5 à 10 % en poids par rapport au bitume. 3.- Matériau d'étanchéité selon la revendication 2, caractérisé en ce que les teneurs en polymère de la couche constituant la surface dudit matériau et de la couche interne de corps sont respectivement de 15 % et 5 * en poids par rapport au bitume. 4.- Matériau d'étanchéité selon l'une quelconque des revendications 1 à 3, caractérisé en ce que le polymère est le styrène-butadiène-styrène ou le EPDM. 5.- Matériau d'étanchéité selon l'une quelconque des revendications 1 à 4, caractérisé en ce que ladite armature est disposée entre la couche de surface etla couche principale de corps du liant. 6.- Matériau d'étanchéité selon la revendication 1 ou 5, caractérisé en ce que ladite armature est réalisée en un matériau choisi parmi les fibres de verre, de polyester, de polyamide, de polyoléfine, de matière polyvinylique ou les combinaisons de ces fibres.